ПРИМЕНЕНИЕ МНОГОСТАДИЙНЫХ ПОЛИМЕРНЫХ ДИСПЕРСИЙ ДЛЯ НАНЕСЕНИЯ ПОКРЫТИЙ НА МЕТАЛЛИЧЕСКИЕ ЛИСТЫ

1. Применение водных многостадийных полимерных дисперсий, полученных путем радикально инициируемой водной эмульсионной полимеризации, содержащих мягкую и жесткую фазы с соотношением жесткой фазы к мягкой фазе 25-95мас.% к 75-5мас.%, причем температура стеклования (Tg) мягкой фазы в качестве первой стадии составляет от -30 до 0°С и жесткой фазы в качестве второй стадии от 20 до 60°С, и содержащих звенья по меньшей мере одного мономера общей формулы (I):
в которой переменные имеют следующие значения:
n=0-2,
R1, R2, R3 независимо друг от друга означают водород или метильную группу,
X означает О или NH,
4
Y означает Н, щелочной металл или NH
для нанесения покрытий на металлические листы.
2. Применение водной полимерной дисперсии по п. 1 для нанесения покрытий на профилированные металлические кровельные элементы.
3. Применение водной полимерной дисперсии по п. 1 или 2, отличающееся тем, что нижний и/или верхний слой покрытия содержит водную полимерную дисперсию.
4. Применение водной полимерной дисперсии по п. 1 или 2, отличающееся тем, что отношение жесткой фазы к мягкой фазе составляет 25-95:75-5.
5. Применение водной полимерной дисперсии по п. 1 или 2, отличающееся тем, что полимеризатом первой стадии является сополимер,
(i) который используют в количестве от 5 до 50 мас.% в пересчете на 100 мас.ч. совокупности подлежащих полимеризации на первой и второй стадиях мономеров,
(ii) который содержит по меньшей мере 80 и до 99мас.%, звеньев базовых мономеров, выбранных из группы, включающей алкил(мет)акрилаты с 1-10 атомами углерода в алкиле, амиды и сложные гидроксиалкиловые эфиры α,β-ненасыщенных карбоновых кислот с 3-6 атомами углерода, и смеси этих мономеров, и
(iii) который содержит по меньшей мере 0,1 и до 5мас.%, звеньев мономеров формулы (I), предпочтительно выбранных из группы, включающей 2-акриламидо-2-метилпропансульфокислоту, сложный 3'-сульфопропиловый эфир метакриловой кислоты, сложный 3'-сульфопропиловый эфир акриловой кислоты и сложный 2'-сульфоэтиловый эфир метакриловой кислоты.
6. Металлический лист, содержащий водную многостадийную полимерную дисперсию по одному из п.п. 1-5.
7. Металлический лист по п. 6, отличающийся тем, что он является гранулированным.
8. Металлический лист по п. 6, отличающийся тем, что он выполнен из алюминия, цинка, меди или стали.
9. Металлический лист по п. 6, отличающийся тем, что он является профилированным металлическим кровельным элементом.
10. Металлический лист по п. 6, отличающийся тем, что его используют в качестве кровли или обшивки стен.
11. Металлический лист по одному из п.п. 6-10, отличающийся тем, что нижний и/или верхний слой покрытия содержит полимерную дисперсию по одному из п.п. 1-5.
12. Способ нанесения покрытия на гранулированные металлические листы, отличающийся тем, что поверхность покрывают слоем краски толщиной от 100 до 800 мкм, содержащим полимерную дисперсию по одному из п.п. 1-5, в еще мокрый слой краски засыпают гранулят и слой гранулята покрывают вторым слоем краски, содержащим предлагаемую в изобретении полимерную дисперсию, или прозрачным бесцветным лаком.
13. Способ нанесения покрытия на негранулированные металлические листы, отличающийся тем, что поверхность покрывают слоем краски толщиной от 100 до 800 мкм, содержащим полимерную дисперсию по одному из п.п. 1-5.